ФИБРОЛИТ С ПОВЫШЕННОЙ ВОДОСТОЙКОСТЬЮ

1. Поддающаяся перекачиванию насосом текучая суспензия, включающая:
прокаленный альфа-полугидрат сульфата кальция, закрепленный в порах частиц основы;
прокаленный альфа-полугидрат сульфата кальция;
кремнийорганическое соединение;
оксид магния и
воду.
2. Суспензия по п.1, в которой указанное кремнийорганическое соединение содержится в количестве приблизительно от 0,08 до 1,0% в расчете на общую массу прокаленного альфа-полугидрата сульфата кальция и прокаленного альфа-полугидрата сульфата кальция, закрепленного в порах частиц основы.
3. Суспензия по п.1, в которой указанный оксид магния содержится в количестве приблизительно от 0,08 до 1,5% в расчете на общую массу прокаленного альфа-полугидрата сульфата кальция и прокаленного альфа-полугидрата сульфата кальция, закрепленного в порах частиц основы.
4. Суспензия по п.1, в которой указанное кремнийорганическое соединение включает модифицированный водородом низкомолекулярный силоксан.
5. Суспензия по п.1, в которой указанные частицы основы включают либо древесные волокна, либо бумажные волокна.
6. Суспензия по п.1, в которой указанный оксид магния представляет собой пережженый или сильно обожженный оксид магния.
7. Суспензия по п.2, в которой указанное кремнийорганическое соединение содержится в количестве приблизительно от 0,4 до 0,5%.
8. Суспензия по п.4, в которой указанный модифицированный водородом силоксан представляет собой модифицированный водородом метилсилоксан.
9. Суспензия по п.6, в которой указанный оксид магния представляет собой пережженный оксид магния.
10. Суспензия по п.3, в которой указанный оксид магния содержится в количестве приблизительно от 0,3 до 0,4%.
11. Способ изготовления водостойкого фибролита, включающий:
смешивание дигидрата сульфата кальция и частиц основы с водой для образования суспензии;
нагревание суспензии под давлением для превращения дигидрата сульфата кальция в прокаленный альфа-полугидрат сульфата кальция;
снятие давления;
добавление в суспензию кремнийорганического соединения и оксида магния;
обезвоживание суспензии с образованием осадка на фильтре;
формование осадка для придания ему требуемой формы и
самопроизвольное затвердевание осадка.
12. Способ по п.11, в котором указанная стадия формования включает отлив суспензии для образования осадка.
13. Способ по п.12, в котором указанная стадия обезвоживания включает вакуумирование осадка.
14. Способ по п.13, дополнительно включающий сушку осадка в сушильной печи.
15. Изделие из фибролита, включающее:
частицы основы, распределенные по всему объему указанного изделия, имеющие множество кристаллов дигидрата сульфата кальция, образовавшихся по меньшей мере в одной из групп, включающих поры, пустоты, трещины, щели, разломы, ямки, полости и другие дефекты поверхности указанных частиц основы;
взаимосвязанную матрицу из кристаллов дигидрата сульфата кальция, распределенных по всему объему указанного изделия, включая один или большее количество кристаллов из указанного множества кристаллов дигидрата сульфата кальция, образовавшихся в указанных частицах основы;
матрицу из кремнийорганического полимера, распределенную по всему объему указанного изделия вокруг указанной матрицы сульфата кальция; и
оксид магния, распределенный по всему объему указанного изделия и окруженный указанной матрицей из кремнийорганического полимера.
16. Изделие по п.15, в котором указанный оксид магния представляет собой пережженный оксид магния.
17. Изделие по п.15, в котором указанное кремнийорганическое соединение представляет собой модифицированный водородом силоксан.
18. Изделие по п.15, в котором указанные частицы основы представляют собой древесные или бумажные волокна.
19. Суспензия по п.1, в которой указанное кремнийорганическое соединение содержится в количестве приблизительно от 0,08 до 1,0% в расчете на массу дигидрата сульфата кальция.